(57)【要約】【課題】親水性多孔質表面を有する印刷媒体に対してインクジェット印刷を行った場合であっても、インクの印刷媒体中への浸透を十分に防止することのできる浸透防止方法、及びそれに用いられる浸透防止剤、並びにこの浸透防止剤を含有する溶剤インクを提供すること。【解決手段】有機溶剤に可溶な樹脂と、無機微粒子とからなり、インクジェット用溶剤インクに添加するための、印刷媒体に対する浸透防止剤。【選択図】なし【特許請求の範囲】
【請求項１】
有機溶剤に可溶な樹脂と、無機微粒子とからなり、
インクジェット用溶剤インクに添加するための、印刷媒体に対する浸透防止剤。
【請求項２】
前記樹脂はロジン系樹脂である、請求項１記載の浸透防止剤。
【請求項３】
前記樹脂はロジン変性フェノール樹脂である、請求項１記載の浸透防止剤。
【請求項４】
前記無機微粒子は疎水化されたシリカ微粒子である、請求項１〜３のいずれか一項に記載の浸透防止剤。
【請求項５】
前記印刷媒体は、親水性多孔質表面を印刷面とする印刷媒体である、請求項１〜４のいずれか一項に記載の浸透防止剤。
【請求項６】
前記印刷媒体はオフセット印刷用版材である、請求項１〜５のいずれか一項に記載の浸透防止剤。
【請求項７】
請求項１〜６のいずれか一項に記載の浸透防止剤を含有する、インクジェット用溶剤インク。
【請求項８】
親水性多孔質表面を印刷面とする印刷媒体用の、請求項７記載のインクジェット用溶剤インク。
【請求項９】
インクジェット用溶剤インクの印刷媒体に対する浸透を防止する浸透防止方法であって、
前記インクジェット用溶剤インクに、有機溶剤に可溶な樹脂と、無機微粒子とを含有させる方法。
【請求項１０】
前記樹脂と前記無機微粒子との合計の含有量が、前記インクジェット用溶剤インクの全質量基準で５〜２５質量％となるように含有させる、請求項９記載の方法。
【発明の詳細な説明】
【技術分野】
【０００１】
本発明は、浸透防止方法、浸透防止剤及びそれを含有する溶剤インクに関する。
【背景技術】
【０００２】
溶剤インクを用いたインクジェット印刷は、看板や大型ポスター等のサイン向けの印刷に広く使用されている。一般に溶剤インクは、有機溶剤（例えば、グリコールエーテル系化合物やシクロヘキサノン）を主成分とし、さらに染・顔料等の着色剤及びバインダー樹脂等を含有して構成される。
【０００３】
溶剤インクを用いるインクジェット印刷では、次のようにして印刷物が得られる。まず、溶剤インクをインクジェットヘッドから吐出し、印刷媒体に着弾させ、画像を形成する。そして、印刷媒体上に着弾した溶剤インクにおける溶剤は、印刷媒体中に吸収されたり、印刷媒体が加熱されたりすることにより、印刷面から除かれる。これにより、乾燥されたインクが印刷面に密着し、インク被膜が形成され、印刷物が得られる。
【０００４】
溶剤インクを用いるインクジェット印刷用の印刷媒体としては、一般に、溶剤吸収性のある塩ビシートやターポリン等が用いられていた。近年、これらの印刷媒体に加え、インクジェット用紙やオフセット印刷用版材等の親水性多孔質表面を印刷面とする印刷媒体についても、溶剤インクを用いるインクジェット印刷により印刷されるようになった。
【０００５】
このようなインクジェット印刷に用いられる溶剤インクとしては、例えば、特許文献１記載の樹脂粒子を含有させた溶剤インク、特許文献２記載のガラス転移温度（Ｔｇ）が４０℃以上の疎水性ポリマーを含有する溶剤インク、特許文献３〜５記載の所定の樹脂を添加した溶剤インクが知られている。
【特許文献１】特開２００１−３１１０２３号公報
【特許文献２】特開２００４−２２４９１０号公報
【特許文献３】特開平６−２４０１９２号公報
【特許文献４】特開平１０−１４００６０号公報
【特許文献５】特開平１０−１９５３５６号公報
【発明の開示】
【発明が解決しようとする課題】
【０００６】
しかしながら、特許文献１〜５記載の溶剤インクでは、得られる画像に滲みが生じやすく、さらに、上述した従来の溶剤インクを用いてオフセット印刷用版材に対してインクジェット印刷を行った場合には、インクが印刷媒体中に浸透するために、印刷面に形成されるインク被膜の量が少なくなる。これにより、得られるオフセット版におけるインク被膜の耐水性、撥水性が十分に確保できない。そして、インク被膜の量が少ないオフセット版をオフセット印刷に用いた場合には、オフセット版に対するオフセット印刷用インクの着肉性が悪く、耐刷性が得られないという問題があった。
【０００７】
そこで、本発明は、親水性多孔質表面を有する印刷媒体に対してインクジェット印刷を行った場合であっても、インクの印刷媒体中への浸透を十分に防止することのできる浸透防止方法、及びそれに用いられる浸透防止剤、並びにこの浸透防止剤を含有する溶剤インクを提供することを目的とする。
【課題を解決するための手段】
【０００８】
上記目的を達成するために、本発明は、有機溶剤に可溶な樹脂と、無機微粒子とからなり、インクジェット用溶剤インクに添加するための、印刷媒体に対する浸透防止剤を提供する。
【０００９】
本発明の浸透防止剤によれば、親水性多孔質表面を有する印刷媒体に対してインクジェット印刷を行った場合であっても、インクの印刷媒体中への浸透を十分に防止する溶剤インクが得られる。
【００１０】
さらに、本発明の浸透防止剤を含有する溶剤インクによれば、オフセット印刷用版材に対してインクジェット印刷を行った場合に、インクの版材中への浸透が防止され、印刷面に形成されるインク被膜の量が多くなる。これにより、インク被膜の耐水性及び撥水性が十分に確保されたオフセット版が得られる。そして、このようなオフセット版をオフセット印刷に用いた場合には、オフセット版に対するオフセット印刷用インクの着肉性を十分に確保することができ、耐刷性に優れる。
【００１１】
本発明の浸透防止剤により、上記のような効果が得られる理由は必ずしも明らかでないが、有機溶媒に可溶な樹脂と無機微粒子とを組み合わせて用いる点に少なくとも起因するものと考えられる。
【００１２】
上記樹脂はロジン系樹脂であることが好ましく、ロジン変性フェノール樹脂であることがより好ましい。これにより、本発明の浸透防止剤の印刷媒体に対する浸透防止効果を向上させることができる。
【００１３】
無機微粒子は疎水化されたシリカ微粒子であることが好ましい。これにより、浸透防止剤を含有する溶剤インクを用いてオフセット印刷用版材に対してインクジェット印刷を行った場合に、得られるオフセット版の耐刷性が向上する。
【００１４】
上記印刷媒体は、親水性多孔質表面を印刷面とする印刷媒体であることが好ましく、オフセット印刷用版材であることがより好ましい。これらのような印刷媒体によれば、浸透防止効果がより高い水準で達成される。
【００１５】
本発明のインクジェット用溶剤インクは、上述した本発明の浸透防止剤を含有するものであり、親水性多孔質表面を印刷面とする印刷媒体用であることが好ましい。このようなインクジェット用溶剤インクは、例えば安価なインクジェット用紙のような親水性多孔質表面を印刷面とする印刷媒体に対してインクジェット印刷を行った場合であっても、上述した浸透防止効果により、得られる画像の滲みが少ない。
【００１６】
また、本発明は、インクジェット用溶剤インクの印刷媒体に対する浸透を防止する浸透防止方法であって、前記インクジェット用溶剤インクに、有機溶剤に可溶な樹脂と、無機微粒子とを含有させる方法を提供する。
【００１７】
本発明の浸透防止方法によれば、上述の浸透防止剤である有機溶剤に可溶な樹脂と、無機微粒子とを用いているため、優れた浸透防止効果を有する。
【００１８】
本発明の浸透防止方法では、上記樹脂と上記無機微粒子との合計の含有量を、インクジェット用溶剤インクの全質量基準で５〜２５質量％となるように含有させることが好ましい。樹脂と無機微粒子との合計の含有量が溶剤インクの全質量基準で５質量％未満である場合には、上記の範囲である場合と比較して、上述の浸透防止効果が低下する傾向にある。また、樹脂と無機微粒子との合計の含有量が溶剤インクの全質量基準で２５質量％を超える場合には、上記の範囲である場合と比較して、溶剤インクの粘度が高くなり、吐出安定性が低下する。
【発明の効果】
【００１９】
本発明によれば、親水性多孔質表面を有する印刷媒体に対してインクジェット印刷を行った場合であっても、インクの印刷媒体中への浸透を十分に防止することのできる浸透防止方法、及びそれに用いられる浸透防止剤、並びにこの浸透防止剤を含有する溶剤インクが提供される。
【発明を実施するための最良の形態】
【００２０】
以下、本発明の好適な実施形態について詳細に説明するが、本発明は下記実施形態に限定されるものではない。
【００２１】
（浸透防止剤）
本発明のインクジェット用溶剤インクに添加するための、印刷媒体に対する浸透防止剤は有機溶剤に可溶な樹脂と、無機微粒子とからなる。
【００２２】
有機溶剤に可溶な樹脂は、溶剤インクにおいて一般的に使用される溶剤に可溶な樹脂であることが好ましい。その具体例としては、ロジン系樹脂、（スチレン）アクリル樹脂、エポキシ樹脂、ポリエステル樹脂、変性及び／又は非変性オレフィン樹脂、シリコン樹脂、ウレタン樹脂、テルペン樹脂、石油系樹脂、ポリアミド樹脂、セルロースが挙げられる。この中で、ロジン系樹脂が好ましい。ロジン系樹脂を用いることで、インクの印刷媒体中への浸透防止効果がさらに向上する。ロジン系樹脂は、樹脂のロジン変性物を意味し、その具体例としては、ロジンエステル系樹脂、ロジン変性フェノール樹脂、ロジン変性マレイン酸樹脂、ロジン変性アルキッド樹脂が挙げられる。この中で、溶剤インクにおいて一般的に使用される溶剤に優れた溶解性を示し、かつ溶剤インクの吐出安定性を示すことから、ロジン変性フェノール樹脂が特に好ましい。ロジン変性フェノール樹脂を用いることで、インクの印刷媒体に対する浸透防止効果がより高度に発揮される。
【００２３】
有機溶剤に可溶な樹脂の重量平均分子量は、１６，０００〜５０，０００であることが好ましく、２５，０００〜４０，０００であることがより好ましく、２６，０００〜３７，０００であることがさらに好ましい。有機溶剤に可溶な樹脂の重量平均分子量が１６，０００未満である場合には、上記の範囲にある場合と比較して、上述の浸透防止効果が低下する傾向にある。また、有機溶剤に可溶な樹脂の重量平均分子量が５０，０００を超える場合には、上記の範囲にある場合と比較して、インクジェットヘッドからのインクの吐出安定性が低下する傾向にある。なお、本明細書における重量平均分子量は、ＧＰＣ（ゲル浸透クロマトグラフィー）分析機（ＨＬＣ−８２２０ＧＰＣ、東ソー製）を用い、カラムにＳｈｏｄｅｘ  ＫＦ−８００ＤとＫＦ−８０５Ｌ（２本）とを使用し、溶離液としてＴＨＦを用いて計測されるポリスチレン換算重量平均分子量（Ｍｗ）を指すものとする。
【００２４】
このような有機溶媒に可溶な樹脂は、１種を単独で用いてもよく、２種以上を任意に組み合わせて用いてもよい。
【００２５】
無機微粒子としては、例えば、シリカ微粒子、アルミナ微粒子、酸化チタン微粒子、酸化亜鉛微粒子、カーボンブラック微粒子、マグネタイト、ヘマタイト、チタン酸バリウム、チタン酸マグネシウム、チタン酸カルシウム、雲母、クレー、酸化クロム、酸化マグネシウム、炭酸カルシウム、炭化ケイ素が挙げられる。この中で、シリカ微粒子、アルミナ微粒子、酸化チタン微粒子及び酸化亜鉛微粒子が好ましく、これらの微粒子は疎水化されていることが好ましい。疎水化されたこれらの微粒子を用いることで、有機溶媒への分散性と、樹脂との親和性が向上する。これらの微粒子の疎水化処理は、シランカップリング剤、チタネートカップリング剤、ポリシロキサン、ジシラザン及びシリコーンオイル等の一般的な疎水化処理剤を用いて行うことができる。すなわち、疎水化処理剤を無機微粒子表面に付着させ、官能基を有する疎水化処理剤においては当該官能基と無機微粒子表面の基とを反応させる（例えば、脱水縮合）ことにより疎水化処理することができる。
【００２６】
無機微粒子の形状としては、例えば、球状、円柱状、針状、不定形が挙げられる。この中で球状のものが好ましい。
【００２７】
無機微粒子の平均一次粒子径は、できる限り小さいことが好ましく、例えば、１０〜１００ｎｍであることが好ましく、１０〜３０ｎｍであることがより好ましい。無機微粒子の平均一次粒子径が１００ｎｍを超える場合には、上記範囲にある場合と比較してインクジェットの吐出安定性が低下する傾向にある。
【００２８】
上述した疎水化されたシリカ微粒子、酸化チタン微粒子、酸化亜鉛微粒子及びアルミナ微粒子としては、市販されているものを用いることができる。疎水化されたシリカ微粒子としては、例えば、Ｒ９７２、Ｒ９７６、ＲＹ２００、ＲＸ３００（商品名、日本アエロジル社製）、ＴＧ３０８Ｆ、ＴＧ７０９Ｆ、ＴＧ８１０Ｇ（商品名、キャボット社製、ポリジメチルシロキサン等で表面処理されたシリカ微粒子）、Ｈ２０５０ＥＰ、Ｈ２０００／４、Ｈ３０ＴＭ、Ｈ３０ＴＤ（商品名、クラリアント社製、ヘキサメチルジシラザン、ジメチルジクロロシラン、ポリジメチルシロキサン等により処理されたシリカ微粒子）等を用いることができ、ＮＡＮＯＢＹＫ−３６５０（商品名、ビックケミー・ジャパン製、ポリシロキサン等で処理されたシリカ微粒子の分散液）等の溶媒中にシリカ微粒子が分散しているものを用いてもよい。疎水化された酸化チタン微粒子としては、例えば、ＴＴＯ−５５（商品名、石原産業製）、ＳＴＴ−３０Ａ（商品名、チタン工業製）を用いることができる。疎水化された酸化亜鉛微粒子としては、例えば、Ｚｎ０−３１０（商品名、住友大阪セメント製）を用いることができる。疎水化されたアルミナ微粒子としては、例えば、ＮＡＮＯＢＹＫ−３６１０（商品名、ビックケミー・ジャパン製、ポリシロキサン等で処理されたアルミナ微粒子の分散液）等の溶媒中にアルミナ微粒子が分散していることができる。
【００２９】
このような無機微粒子は、１種を単独で用いてもよく、２種以上を任意に組み合わせて用いてもよい。
【００３０】
浸透防止剤における無機微粒子の含有量は、有機溶媒に可溶な樹脂全量に対して、２〜２０質量％であることが好ましい。無機微粒子の含有量が２０質量％を超えると、上記範囲にある場合と比較して、インクジェット吐出安定性が低下する傾向にある。
【００３１】
浸透防止剤を溶剤インクに含有させる場合には、溶剤インク全質量基準で、５〜２５質量％含有させることが好ましく、１０〜２０質量％含有させることがより好ましい。浸透防止剤の含有量が溶剤インク全質量基準で５質量％未満である場合には、上記の範囲である場合と比較して、上述の浸透防止効果が低下する傾向にある。また、浸透防止剤の含有量が溶剤インク全質量基準で２５質量％を超える場合には、上記の範囲である場合と比較して、溶剤インクの粘度が高くなり、吐出安定性が低下する。
【００３２】
浸透防止剤は、上記ロジン系樹脂以外の高分子樹脂成分と併用せずに、インクジェット用溶剤インクの成分として用いることが好ましい。ここで、高分子樹脂成分とは、上述のＧＰＣ分析器で計測される重量平均分子量が８，０００以上（好ましくは１０，０００以上、さらに好ましくは１５，０００以上）の物質をいう。
【００３３】
なお、上述した浸透防止剤は、例えば後述する本実施形態のインクジェット用溶剤インクに含有させることができる。
【００３４】
（浸透防止方法）
本発明の浸透防止方法は、インクジェット用溶剤インクの印刷媒体に対する浸透を防止する浸透防止方法であって、上記インクジェット用溶剤インクに、有機溶剤に可溶な樹脂と、無機微粒子とを含有させる方法である。
【００３５】
本発明の浸透防止方法における印刷媒体は、特に限定されないが、オフセット印刷用版材を用いた場合、以下のような理由により顕著な効果が得られる。
【００３６】
すなわち、従来の感光性樹脂膜を用いたオフセット印刷においては、表面に親水性面（非画像部）と疎水性面（画像部）とを有するオフセット版を用いる。そして、疎水性面のみに印刷インキが乗り、親水性面には親水性の湿し水が乗り、印刷インキは乗らない。このような状態で、疎水性面に乗っているインクのみが間接的に印刷媒体へと転写されることにより、印刷物が得られる。ここで、「湿し水」とは、水とＩＰＡ（イソプロピルアルコール）等との混合物等のことを示す。この湿し水によってオフセット版の親水性部位を湿らせることにより、同部位への印刷インキの付着が防止される。
【００３７】
表面が親水性のオフセット印刷用版材に対してインクジェット印刷を行い、オフセット版を形成する場合には、インクジェット印刷により形成されたインク被膜が疎水面に、その他の部分が親水面に対応する。この際に、インクが版材に浸透し、インク被膜の量が少なくなってしまうと、インク被膜による耐水性及び撥水性を十分に確保することができない。そして、インク被膜の量が少ないオフセット版をオフセット印刷に用いた場合には、オフセット版に対する印刷インキの着肉性が悪い。さらに、インク皮膜の量が少ないために、印刷板上の湿し水の影響により、繰り返し印刷したときのオフセット版の耐久性（耐刷性）が低い。
【００３８】
これに対し、本発明の浸透防止方法を用いることで、版材に対するインクの浸透を十分に防止することが可能となり、インク被膜の耐水性及び撥水性が十分に確保されたオフセット版が得られる。このようなオフセット版をオフセット印刷に用いた場合には、オフセット版に対する印刷インキの着肉性を十分に確保することができる。さらに、インク皮膜の耐水性及び撥水性が十分に確保されているために、印刷版上の湿し水の影響を受けることなく耐刷性に優れる。
【００３９】
（溶剤インク）
本実施形態のインクジェット用溶剤インクは、上述した浸透防止剤と、溶剤とを含有する。
【００４０】
溶剤としては、特に限定されないが例えば、アセトン、メチルエチルケトン、シクロヘキサノン、２−ヘプタノン等のケトン類；メタノール、エタノール、イソプロパノール、ｎ−ヘキシルアルコール、イソヘプチルアルコール、２−エチルヘキシルアルコール、ｎ−オクチルアルコール、３−メチル−３−メトキシブタノール、３−メトキシブタノール等のアルコール類；セロソルブ、ブチルセロソルブ等のエーテル類；トルエン、キシレン、テレピン油、リモネン、工業用揮発油、テトラヒドロナフタレン、デカヒドロナフタレン等の炭化水素類；エチレングリコール、ジエチレングリコール、チオジエチレングリコール、トリエチレングリコール、プロピレングリコール、ジプロピレングリコール、トリプロピレングリコール等のグリコール類；エチレングリコールモノエチルエーテルアセテート、エチレングリコールモノブチルエーテルアセテート、ジエチレングリコールモノエチルエーテルアセテート、ジエチレングリコールモノブチルエーテルアセテート等のグリコールエーテルアセテート類；エチレングリコールモノヘキシルエーテル、エチレングリコール−２−エチルヘキシルエーテル、エチレングリコールフェニルエーテル、プロピレングリコールモノエチルエーテル、プロピレングリコールプロピルエーテル、プロピレングリコールモノブチルエーテル、ジエチレングリコールモノメチルエーテル、ジエチレングリコールモノエチルエーテル、ジエチレングリコールモノブチルエーテル、ジエチレングリコールヘキシルエーテル、ジエチレングリコール−２−エチルヘキシルエーテル、ジプロピレングリコールモノメチルエーテル、ジプロピレングリコールモノエチルエーテル、ジプロピレングリコールモノブチルエーテル、ジプロピレングリコールプロピルエーテル、トリエチレングリコールモノメチルエーテル、トリエチレングリコールモノエチルエーテル、トリエチレングリコールモノブチルエーテル、トリプロピレングリコールモノメチルエーテル等のグリコールエーテル類；２，２，４−トリメチル−１，３−ペンタンジオールモノイソブチレート、トリエチレングリコールジ（２−エチルブチレート）、プロピレンカーボネート、乳酸エチル、乳酸ブチル、アセト酢酸メチル、アセト酢酸エチル、二塩基酸エステルＤＢＥ、３−メチル−３−メトキシブチルアセテート等のエステル類；Ｎ−メチル−２−ピロリドン等のピロリドン類が挙げられる。これらの溶剤は、用いる浸透防止剤の溶解性、インクの吐出安定性、及び目的とする媒体上でのインクの乾燥性を考慮して、１種を単独で用いてもよく、沸点の異なる２種類以上の溶媒を任意に組み合わせて用いてもよい。そして、溶剤の含有量は、溶剤インク全質量基準で、５０〜９９質量％であることが好ましい。
【００４１】
また、溶剤インクは必要に応じて、染・顔料等の着色剤を含有していてもよい。これらの着色剤としては、一般のインクジェット用溶剤インクにおいて使用できる各種の無機及び有機の染・顔料が使用可能である。顔料の例としては、Ｃ．Ｉ．ピグメントイエロー９３、９５、１０９、１１０、１２０、１２８、１３８、１３９、１５１、１５４、１５５、１７３、１８０、１８５、１９３、Ｃ．Ｉ．ピグメントオレンジ３４、３６、４３、６１、６３、７１、Ｃ．Ｉ．ピグメントレッド１２２、２０２、Ｃ．Ｉ．ピグメントレッド１２２と２０２との固溶体、Ｃ．Ｉ．ピグメントブルー１５：３、１５：４、Ｃ．Ｉ．ピグメントバイオレット１９、２３、３３、Ｃ．Ｉ．ピグメントブラック７、酸化チタン、アルミナ、酸化亜鉛、中空樹脂微粒子、マイカ、雲母、アルミ微粉末が挙げられる。顔料の粒径は、インクの色濃度、色相、インク安定性等の観点から、平均粒径で１５０ｎｍ以下が好ましい。一方、染料の例としては、Ｃ．Ｉ．ソルベントイエロー１、２、３、１３、１４、１９、２１、２２、２９、３６、３７、３８、３９、４０、４２、４３、４４、４５、４７、６２、６３、７１、７６、７９、８１、８２、８３：１、８５、８６、８８、１５１；Ｃ．Ｉ．ソルベントレッド８、２７、３５、３６、３７、３８、３９、４０、４９、５８、６０、６５、６９、８１、８３：１、８６、８９、９１、９２、９７、９９、１００、１０９、１１８、１１９、１２２、１２７、２１８；Ｃ．Ｉ．ソルベントブルー１４、２４、２５、２６、３４、３７、３８、３９、４２、４３、４４、４５、４８、５２、５３、５５、５９、６７、７０；Ｃ．Ｉ．ソルベントブラック３、５、７、８、１４、１７、１９、２０、２２、２４、２６、２７、２８、２９、４３、４５等が挙げられる。これらは、単独で又は２種以上を混合して用いることができる。また一方、染・顔料を含まない場合には、溶剤インクは、透明インクとして使用することもできる。これらの着色剤のインク中の含有量は、インクの吐出安定性を損なわず、目的とする印刷濃度に対して適した量を選択することが可能であるが、溶剤インク全質量基準で、０．１〜１５質量％であることが好ましい。
【００４２】
本発明の溶剤インクには、上述の成分以外にも、必要に応じて電導度調整剤、界面活性剤、紫外線吸収剤、消泡剤、酸化防止剤等の添加剤を含有していてもよい。
【００４３】
電導度調整剤としては、例えば、カーボン及びイオン性化合物が挙げられる。このような電導度調整剤を含有させる場合には、その含有量は、溶剤インク全質量基準で０．０１〜５質量％であることが好ましい。
【００４４】
界面活性剤としては、例えば、ポリオキシエチレンアルキルエーテル系化合物、ポリオキシエチレンソルビタン系化合物及びパーフルオロアルキルエチレン系化合物が挙げられる。このような界面活性剤を含有させる場合には、その含有量は、溶剤インク全質量基準で０．０１〜３質量％であることが好ましい。
【００４５】
紫外線吸収剤としては、例えば、ベンゾトリアゾール系化合物、ヒンダードアミン系化合物及びヒドロキシフェニルトリアジン系化合物が挙げられる。このような紫外線吸収剤を含有させる場合には、その含有量は、溶剤インク全質量基準で０．０１〜８質量％であることが好ましい。
【００４６】
消泡剤としては、例えば、シリコーンオイル、脂肪酸エステル系化合物及びリン酸エステル系化合物が挙げられる。このような消泡剤を含有させる場合には、その含有量は、溶剤インク全質量基準で０．０１〜３質量％であることが好ましい。
【００４７】
酸化防止剤としては、例えば、フェノール系化合物、アミン系化合物及びホスファイト系化合物が挙げられる。このような酸化防止剤を含有させる場合には、その含有量は、溶剤インク全質量基準で０．０１〜３質量％であることが好ましい。
【００４８】
また、本発明の溶剤インクの物性値は、インクジェットインクでの吐出安定性を考慮すると、粘度３〜１５ｍＰａ・ｓ、表面張力２０〜３５ｍＮ／ｍ程度に調整することが好ましい。本明細書における粘度は、山一電機（株）  ＤＩＧＩＴＡＬ  ＶＩＳＣＯＭＡＴＥ  ＶＭ−１００Ａを用い、環境温度は２５℃で測定した値を採用した。表面張力は、ウイルヘルミー型表面張力計（協和界面科学株式会社製）を用い、２５℃、５０％ＲＨの環境において測定した値を採用した。
【００４９】
またさらに、本発明の溶剤インクは必要に応じて口径０．１〜１０μｍ程度のフィルタでろ過し、インク中の粗大粉等を除去した後、インクジェット印刷に用いることが好ましい。
【００５０】
（印刷媒体）
本発明の溶剤インクを用いてインクジェット印刷をする印刷媒体としては、インクジェット用紙やオフセット印刷用版材等の親水性多孔質表面を印刷面とする印刷媒体が好ましく、オフセット印刷用版材等の平板印刷用版材がより好ましい。
【００５１】
平板印刷用版材は、印刷システムに応じて多くの種類が存在するが、支持体上に感光性の下塗り層を形成し、その表面に親水性層（親水性多孔質表面）を形成する版材が多い（特開２００１−１０５７６２号公報、特開２００３−２５５５６３号公報等参照）。版材の支持体としては、アルミ、クロムメッキを施した鋼板等の金属シートや、より安価な支持体として、耐水性を付与した紙、プラスチックフィルム、プラスチックをラミネートした紙等の耐水性支持体が使用できる。この版材の膜厚は１００〜３００μｍであることが好ましく、表面の親水性層の厚さは５〜３０μｍであることが好ましい。
【００５２】
平板印刷用の版を形成する場合には、レーザ等で画像情報に応じて版材に露光を行い、露光された部分の親水層を取り除いて、親水／疎水性版を形成する方法が一般的に用いられている。これに対し、インクジェット法を用いて版材に疎水性のインクを塗布し、親水／疎水性版を形成する方法も採用することができる。この方法によれば、レーザ等を必要としないため、より簡易かつ安価な装置構成で平板印刷用の版を得ることができる。
【００５３】
そして、このようなインクジェット法を用いた版形成に、本発明の浸透防止剤を含有する溶剤インクを用いた場合には、版材表面に耐水性及び撥水性が十分に確保されたインク被膜が形成される。よって、このようなインク被膜が形成された版は、オフセット印刷用としても好適である。
【００５４】
本発明の浸透防止剤を添加した溶剤インクは、砂目立てアルミニウム板等の非浸透性印刷板へのインクジェット印刷においても、優れた着肉性を有するインク被膜を形成する。よって、このようなインク被膜が形成された版についてもオフセット版として好適である。
【実施例】
【００５５】
以下に本発明の実施例を示すが、本発明はこれら実施例により制限されるものではない。
【００５６】
（実施例１）
表１に示す溶剤、染料及び浸透防止剤を４５℃で混合し溶解させた後、目開き２μｍのステンレスメッシュでろ過を行い、実施例１の溶剤インクを得た。
【００５７】
【表１】
2008239790.tif 000002
【００５８】
（実施例２〜５）
溶剤、染料及び浸透防止剤をそれぞれ表２〜５に示すものとした他は、実施例１と同様にして、実施例２〜５の溶剤インクを得た。
【００５９】
【表２】
2008239790.tif 000003
【００６０】
【表３】
2008239790.tif 000004
【００６１】
【表４】
2008239790.tif 000005
【００６２】
【表５】
2008239790.tif 000006
【００６３】
（実施例６）
溶剤としてエチレングリコールモノブチルエーテルアセテートとプロピレングリコールモノエチルエーテルアセテートとの混合物（容積比４：１）を、無機微粒子としてカーボンブラック微粒子（ＭＡ１００、三菱製）を、有機溶媒に可溶な樹脂としてロジン変性フェノール樹脂（タマノル４１４、荒川化学製）を準備した。溶剤１０質量部と無機微粒子３質量部とを混合した後、φ０．３ｍｍのジルコニアビーズを用いたボールミル処理を１０時間行い、無機微粒子を分散させた。ここに、溶剤７０質量部と有機溶媒に可溶な樹脂１７質量部とを加え４５℃で混合し溶解させた後、目開き２μｍのステンレスメッシュでろ過を行い、実施例６の溶剤インクを得た。
【００６４】
（比較例１，２）
溶剤、染料及び浸透防止剤をそれぞれ表６，７に示すものとした他は、実施例１と同様にして、比較例１及び２の溶剤インクを得た。
【００６５】
【表６】
2008239790.tif 000007
【００６６】
【表７】
2008239790.tif 000008
【００６７】
（溶剤インクの評価）
次に示すインクジェットプリンタ及び印刷媒体を用いて、実施例１〜６及び比較例１，２の溶剤インクの評価を行った。
【００６８】
[インクジェットプリンタ]
ピエゾヘッドを搭載したインクジェットプリンタ（ＵＪＦ−６０５Ｃ、ミマキエンジニアリング製）の改造機を用いた。本プリンタはＵＶプリンタであるが、ＵＶ照射機を取り外す改造を施した。さらに、インクジェットヘッド温調を３０℃に設定し、上述のインクを充填し印刷試験を実施した。印刷は１２００ｄｐｉ／１６ｐａｓｓで行った。
【００６９】
[印刷媒体]
支持基材上にインク吸収層と表面親水層を形成した版材を印刷媒体として用いた。表面親水層は、ポリビニルアルコールにシリカ粒子を混合した組成とした。
【００７０】
＜実施例１の溶剤インクの評価＞
上述のインクジェットプリンタ及び実施例１の溶剤インクを用いて、上述の印刷媒体に対して印刷を行った。さらに得られた印刷物を１００℃で１分間乾燥処理を行って印刷版材Ａを得た。インクジェット印刷においてノズル抜けや飛行曲がり等の吐出異常は確認されなかった。
【００７１】
この印刷版材Ａを光学顕微鏡（倍率４５０倍）で観察し、印刷版材上にインク被膜が形成されていることを確認した。さらに、印刷部（１００％印字率部分）の接触角を測定したところ（空中水滴、協和界面科学製ＣＡ‐Ｖ、接触１００ｍｓｅｃ後）、印刷部の水接触角は９０°以上であり、高い撥水性を示した。これに対し、非印刷部の水接触角は２０°であり、印刷部と非印刷部で疎水性／親水性の高いコントラストが得られた。
【００７２】
この印刷版材Ａを用い、ｓｈｉｎｏｈａｒａ５２印刷機、スーパーテックプラスインキでオフセット印刷を行ったところ、ドット再現性の良好な印刷物が約８０００枚出力できた。
【００７３】
＜実施例２の溶剤インクの評価＞
実施例２の溶剤インクを用いたこと以外は実施例１と同様にして、印刷版材Ｂを得た。
【００７４】
この印刷版材Ｂを光学顕微鏡（倍率４５０倍）で観察し、印刷版材上にインク被膜が形成されていることを確認した。さらに印刷部（１００％印字率部分）の水接触角を測定したところ、印刷部の水接触角は９０°以上であり、高い撥水性を示した。
【００７５】
印刷版材Ｂを用いたこと以外は、実施例１と同様にオフセット印刷を行ったところ、ドット再現性の良好な印刷物が７０００枚出力できた。
＜実施例３の溶剤インクの評価＞
実施例３の溶剤インクを用いたこと以外は実施例１と同様にして、印刷版材Ｃを得た。
【００７６】
この印刷版材Ｃを光学顕微鏡（倍率４５０倍）で観察し、印刷版材上にインク被膜が形成されていることを確認した。さらに印刷部（１００％印字率部分）の水接触角を測定したところ、印刷部の水接触角は９０°以上であり、高い撥水性を示した。
【００７７】
印刷版材Ｃを用いたこと以外は、実施例１と同様にオフセット印刷を行ったところ、ドット再現性の良好な印刷物が１１０００枚出力できた。
【００７８】
＜実施例４の溶剤インクの評価＞
実施例４の溶剤インクを用いたこと以外は実施例１と同様にして、印刷版材Ｄを得た。
【００７９】
この印刷版材Ｄを光学顕微鏡（倍率４５０倍）で観察し、印刷版材上にインク被膜が形成されていることを確認した。さらに印刷部（１００％印字率部分）の水接触角を測定したところ、印刷部の水接触角は９０°以上であり、高い撥水性を示した。
【００８０】
印刷版材Ｃを用いたこと以外は、実施例１と同様にオフセット印刷を行ったところ、ドット再現性の良好な印刷物が約６０００枚出力できた。
【００８１】
＜実施例５の溶剤インクの評価＞
実施例５の溶剤インクを用いたこと以外は実施例１と同様にして、印刷版材Ｅを得た。
【００８２】
この印刷版材Ｅを光学顕微鏡（倍率４５０倍）で観察し、印刷版材上にインク被膜が形成されていることを確認した。さらに印刷部（１００％印字率部分）の水接触角を測定したところ、印刷部の水接触角は９０°以上であり、高い撥水性を示した。
【００８３】
印刷版材Ｃを用いたこと以外は、実施例１と同様にオフセット印刷を行ったところ、ドット再現性の良好な印刷物が約６０００枚出力できた。
【００８４】
＜実施例６の溶剤インクの評価＞
実施例６の溶剤インクを用いたこと以外は実施例１と同様にして、印刷版材Ｆを得た。
【００８５】
この印刷版材Ｆを光学顕微鏡（倍率４５０倍）で観察し、印刷版材上にインク被膜が形成されていることを確認した。
【００８６】
印刷版材Ｆを用いたこと以外は、実施例１と同様にオフセット印刷を行ったところ、ドット再現性の良好な印刷物が約５０００枚出力できた。
【００８７】
＜比較例１の溶剤インクの評価＞
比較例１の溶剤インクを用いたこと以外は実施例１と同様にして、印刷版材Ｇを得た。
【００８８】
この印刷版材Ｇを光学顕微鏡（倍率４５０倍）で観察したところ、印刷版材上にインク被膜が形成されていることは確認できなかった。さらに印刷部（１００％印字率部分）の水接触角を測定したところ、印刷部の水接触角は４８°であった。
【００８９】
この印刷版材Ｇを用いたこと以外は、実施例１と同様に印刷を行ったところ、印刷の初期からハーフトーン部のドットがかすれた状態であった。
【００９０】
＜比較例２の溶剤インクの評価＞
比較例２の溶剤インクを用いたこと以外は実施例１と同様にして、印刷版材Ｈを得た。
【００９１】
この印刷版材Ｈを光学顕微鏡（倍率４５０倍）で観察したところ、印刷版材上にインク被膜が形成されていることは確認できなかった。さらに印刷部（１００％印字率部分）の水接触角を測定したところ、印刷部の水接触角は６９°であった。
【００９２】
この印刷版材Ｈを用いたこと以外は、実施例１と同様に印刷を行ったところ、印刷の初期からハーフトーン部のドットがかすれた状態であった。
【００９３】
以上の結果から明らかであるように、実施例１〜６の溶剤インクを用いて得られる印刷版材Ａ，Ｂ，Ｃ，Ｄ，Ｅ及びＦの印刷部の水接触角は大きく、インクの印刷媒体中への浸透を十分に防止できていることが分かる。これに対し、比較例１，２の溶剤インクを用いて得られる印刷版材Ｇ及びＨの印刷部の水接触角は小さく、インクが印刷媒体中に浸透していることは明らかである。
【手続補正書】
【提出日】平成19年6月28日(2007.6.28)
【手続補正１】
【補正対象書類名】明細書
【補正対象項目名】００８０
【補正方法】変更
【補正の内容】
【００８０】
印刷版材Ｄを用いたこと以外は、実施例１と同様にオフセット印刷を行ったところ、ドット再現性の良好な印刷物が約６０００枚出力できた。
【手続補正２】
【補正対象書類名】明細書
【補正対象項目名】００８３
【補正方法】変更
【補正の内容】
【００８３】
印刷版材Ｅを用いたこと以外は、実施例１と同様にオフセット印刷を行ったところ、ドット再現性の良好な印刷物が約６０００枚出力できた。